【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】  重合性の液体でゲルを含まないポリ（アリルカーボネート）官能性プレポリマー組成物の形成方法であって、
(a)ポリ（アリルカーボネート）官能性モノマー少なくとも１つ、および少    なくとも85℃の10時間半減期温度を有するフリーラジカル開始剤を含有する    ニート組成物を、フリーラジカル開始剤の10時間半減期温度よりも５℃低い    温度〜150℃の範囲の温度で加熱して、25〜10,000ｍＰａ・ｓの範囲の高    い25℃粘度および少なくとも３％のエチレン性二重結合利用率を有する反応    混合物を形成すること、および
(b)前記反応混合物を90分間未満の時間にわたり、前記開始剤の10時間半減    期温度よりも少なくとも20℃低い温度に冷却すること
を含む方法。
【請求項２】  ニート組成物を、フリーラジカル開始剤の10時間半減期温度よりも５℃低い温度からフリーラジカル開始剤の10時間半減期温度よりも30℃高い温度までの範囲の温度で加熱する請求項１記載の方法。
【請求項３】  ニート組成物を、フリーラジカル開始剤の10時間半減期温度からフリーラジカル開始剤の10時間半減期温度よりも10℃高い温度までの範囲の温度で加熱する請求項１記載の方法。
【請求項４】  ニート組成混合物を加熱している間の少なくとも最初の15分間に非反応性ガスを散布する請求項１記載の方法。
【請求項５】  ニート組成物を加熱している間に非反応性ガスを散布する請求項１記載の方法。
【請求項６】  開始剤の10時間半減期温度よりも少なくとも20℃低い温度への冷却を開始するときに、反応混合物の25℃粘度が45〜3000センチポアズである請求項１記載の方法。
【請求項７】  開始剤の10時間半減期温度よりも少なくとも20℃低い温度への冷却を開始するときに、反応混合物の25℃粘度が80〜120センチポアズである請求項１記載の方法。
【請求項８】  開始剤の10時間半減期温度よりも少なくとも20℃低い温度への冷却を開始するときに、反応混合物の25℃粘度が200〜350センチポアズである請求項１記載の方法。
【請求項９】  開始剤の10時間半減期温度よりも少なくとも20℃低い温度への冷却を開始するときに、反応混合物のエチレン性二重結合利用率が３〜16％の範囲である請求項１記載の方法。
【請求項１０】  開始剤の10時間半減期温度よりも少なくとも20℃低い温度への冷却を開始するときに、反応混合物のエチレン性二重結合利用率が８〜12％の範囲である請求項１記載の方法。
【請求項１１】  反応混合物を、少なくとも１時間未満の時間をかけて、開始剤の10時間半減期温度よりも少なくとも20℃低い温度に冷却する請求項１記載の方法。
【請求項１２】  反応混合物を、少なくとも30分間未満の時間をかけて、開始剤の10時間半減期温度よりも少なくとも20℃低い温度に冷却する請求項１記載の方法。
【請求項１３】  ニート組成物が、それぞれが式：
【化１】
2001527139.tif 000001
または式：
【化２】
2001527139.tif 000002
（上記式中、ｓが正の整数であり、およびｔが正の整数である。）
で表されるジエチレングリコール（アリルカーボネート）化合物の混合物を含むジエチレングリコールビス（アリルカーボネート）モノマーを含有する請求項１記載の方法。
【請求項１４】  ｓの値が１であるジエチレングリコール（アリルカーボネート）化合物が、ジエチレングリコール（アリルカーボネート）化合物の混合物の25〜99面積％を構成する請求項１３記載の方法。
【請求項１５】  ｓの値が１であるジエチレングリコール（アリルカーボネート）化合物が、ジエチレングリコール（アリルカーボネート）化合物の混合物の25〜95面積％を構成する請求項１３記載の方法。
【請求項１６】  ｓの値が１であるジエチレングリコール（アリルカーボネート）化合物が、ジエチレングリコール（アリルカーボネート）化合物の混合物の82〜95面積％を構成する請求項１３記載の方法。
【請求項１７】  ｓの値が１であるジエチレングリコール（アリルカーボネート）化合物が、ジエチレングリコール（アリルカーボネート）化合物の混合物の25〜75面積％を構成する請求項１３記載の方法。
【手続補正２】
【補正対象書類名】明細書
【補正対象項目名】０００１
【補正方法】変更
【補正の内容】
【０００１】
（背景技術）
ポリ（アリルカーボネート）官能性モノマー組成物はフリーラジカル開始剤を用いて重合されて硬質ポリマーを提供する。これらのポリマーの多くは可視光に対して実質的に透明であり、実質的に無色であり、１．４５〜１．６の屈折率を有し、約０を上回るバーコル（Barcol）硬度を有する。従って、かかるモノマー組成物は透明被覆、光学レンズ、光学レンズ素地及び他の光学要素、及び平坦な又は湾曲した透明シートのための前駆体として有用である。光透過特性は、染料、光吸収化合物、顔料等を重合前にモノマー組成物中に含有させるか、又はポリマーを染色することにより改変できる。
【手続補正３】
【補正対象書類名】明細書
【補正対象項目名】０００９
【補正方法】変更
【補正の内容】
【０００９】
従って、本発明は、以下の工程を包含する、重合性、液体、ゲル非含有、ポリ（アリルカーボネート）官能性プレポリマー組成物の製造方法である。
【手続補正４】
【補正対象書類名】明細書
【補正対象項目名】００１０
【補正方法】変更
【補正の内容】
【００１０】
（ａ）少なくとも１種のポリ（アリルカーボネート）官能性モノマー、及び少なくとも８５℃の１０時間半減期温度を有するフリーラジカル開始剤を含有するニート組成物をフリーラジカル開始剤の１０時間半減期温度以下５℃から１５０℃までの範囲の温度において加熱することにより、２５〜１０，０００ｃｐｓ{２５〜１０，０００ミリパスカル秒（ｍＰａ・ｓ）}の範囲の増大された２５℃粘度、及び少なくとも３％のエチレン性二重結合利用率を有する反応混合物を形成する工程；及び（ｂ）この反応混合物を、上記開始剤の１０時間半減期温度以下少なくとも２０℃の温度に９０分未満の期間にわたり冷却する工程。
【手続補正５】
【補正対象書類名】明細書
【補正対象項目名】００１４
【補正方法】変更
【補正の内容】
【００１４】
簡潔化するために、少なくとも８５℃の１０時間半減期温度を有する開始剤を「高温開始剤」と呼び、８５℃未満の１０時間半減期温度を有する開始剤を「低温開始剤」と呼ぶ。
【手続補正６】
【補正対象書類名】明細書
【補正対象項目名】００１６
【補正方法】変更
【補正の内容】
【００１６】
本発明の実施に使用しうるポリ（アリルカーボネート）官能性モノマーは、ポリヒドロキシ有機材料の液状ポリ（アリルカーボネート）である。かかるモノマーの例には、直鎖又は分岐鎖脂肪族ポリオールのポリ（アリルカーボネート）、脂環式含有ポリオールのポリ（アリルカーボネート）及び芳香族含有ポリヒドロキシ化合物のポリ（アリルカーボネート）が含まれる。これらのモノマーはそれ自体で公知であり、当業者に良く知られた方法で調製できる。例えば、米国特許第２，３７０，５６７号、同第２，４０３，１１３号、同第２，４５５，６５２号、同第２，４５５，６５３号、同第２，５８７，４３７号、同第４，１４４，２６２号、及び同第４，７４２，１３３号を参照のこと。ある方法では、適当なアリルアルコールがホスゲンと反応させられて対応するアルキルクロロホルメートが形成され、次いで、それが所望のポリヒドロキシ有機材料と反応させられる。他の方法では、ポリヒドロキシ有機材料がホスゲンと反応させられて有機ポリクロロホルメートが形成され、次いで、それが適当なアリルアルコールと反応させられる。第三の方法では、ポリヒドロキシ有機材料、適当なアリルアルコール、及びホスゲンを共に混合し反応させる。これらの反応の全てにおいて、反応物の割合はおよそ化学量論的であるが、所望の場合、ホスゲンは実質的に過剰量用い得る。クロロホルメートを形成する反応の温度は、望ましくない副生成物の生成を最小限にするため１００℃以下とすることが好ましい。通常は、クロロホルメート形成反応は０℃〜２０℃の範囲で行われる。カーボネート形成反応は、通常は同じ温度で行われるが、より高温を用いることもできる。所望の場合は、適当な酸受容体、例えば、ピリジン、３級アミン、アルカリ金属ヒドロキシド、又はアルカリ土類金属ヒドロキシドを用い得る。
【手続補正７】
【補正対象書類名】明細書
【補正対象項目名】００１９
【補正方法】変更
【補正の内容】
【００１９】
式中、Ｒ1は不飽和アルコールから誘導される基であり、アリル又は置換アリル基であり、Ｒ2はポリヒドロキシ有機材料から誘導される有機基であり、ｎの平均値は２〜５の範囲、好ましくは２である。いずれの化合物においてもｎの値は整数である。しかしながら、化合物の混合物については、ｎの平均値は整数又は分数である。ｎの平均値は、混合物を構成するポリ（アリルカーボネート）官能性モノマー種の数平均分子量に基づく。アリル基（Ｒ1）は２位においてハロゲン、特に塩素又は臭素、又は炭素数１〜４のアルキル基、一般にメチル又はエチル基で置換されてよい。Ｒ1基は式（２）により表される。
【手続補正８】
【補正対象書類名】明細書
【補正対象項目名】００２１
【補正方法】変更
【補正の内容】
【００２１】
式中、Ｒ0は水素、ハロ、又は炭素数１〜４のアルキル基である。Ｒ1の特定例の基には、アリル、２−クロロアリル、２−ブロモアリル、２−フルオロアリル、２−メタアリル、２−エチルアリル、２−イソプロピルアリル、２−ｎ−プロピルアリル、及び２−ｎ−ブチルアリルが含まれる。より一般には、Ｒ1はアリル基、Ｈ2Ｃ＝ＣＨ−ＣＨ2−である。
【手続補正９】
【補正対象書類名】明細書
【補正対象項目名】００２２
【補正方法】変更
【補正の内容】
【００２２】
Ｒ2は、ポリヒドロキシ有機材料、これは２、３、４、又は５個の水酸基を有する脂肪族ポリオール又はポリヒドロキシ官能性芳香族含有化合物でありうる、から誘導される多価の基である。典型的には、ポリヒドロキシ有機材料は、例えば、グリコール又はビスフェノールのように２個の水酸基を有する。脂肪族ポリオールは直鎖状又は分岐鎖状であってよく、炭素数２〜１０である。一般に、脂肪族ポリオールは炭素数２〜４のアルキレングリコール又はポリ（Ｃ2〜Ｃ4）アルキレングリコール、例えば、エチレングリコール、プロピレングリコール、トリメチレングリコール、テトラメチレングリコール、又はジエチレングリコール、トリエチレングリコール等である。
【手続補正１０】
【補正対象書類名】明細書
【補正対象項目名】００２５
【補正方法】変更
【補正の内容】
【００２５】
式中、各Ｒ3は独立して炭素数１〜４のアルキル、フェニル、又はハロであり；各ａの値は独立して０〜４の範囲であり；各Ｑは独立してオキシ、スルホニル、炭素数２〜４のアルカンジイル、又は炭素数１〜４のアルキルジエンであり；そしてｑの値は０〜３の範囲の値である。好ましくはＱは１−メチルエチリデン、つまりイソプロピリデンである。
【手続補正１１】
【補正対象書類名】明細書
【補正対象項目名】００３３
【補正方法】変更
【補正の内容】
【００３３】
式中、Ｑ、Ｒ3、及びａは式（３）で説明した通りであり、ｊ及びｋはそれぞれ独立して１、２、３、又は４である。ラクトン延長に基づく多くの化合物が米国特許第３，１６９，９４５号に記載されている。
【手続補正１２】
【補正対象書類名】明細書
【補正対象項目名】００３８
【補正方法】変更
【補正の内容】
【００３８】
式中、Ｒ0は水素、ハロ又はＣ1〜Ｃ4アルキルであり、ｍの平均値は１〜３の範囲である。Ｒ0は、好ましくは水素である。ジエチレングリコールビス（アリルカーボネート）が好ましい。このモノマーはＰＰＧインダストリーズ社によりＣＲ−３９Rアリルジグリコールカーボネートとして市販されている。
【手続補正１３】
【補正対象書類名】明細書
【補正対象項目名】００４９
【補正方法】変更
【補正の内容】
【００４９】
ポリ（アリルカーボネート）官能性モノマー組成物は精製して、本質的に関連するモノマー類を含まないようにしてもよいが、あまりなされない。（アリルカーボネート）官能性モノマー組成物は単一の関連モノマー種だけを含むが、異なる関連モノマー種の混合物を通常含む。関連モノマー種のすべてがポリ（アリルカーボネート）官能性モノマー組成物の１〜７５重量％を構成する。しばしば関連モノマー種のすべてがポリ（アリルカーボネート）官能性モノマー組成物の５〜７５重量％を構成する。多くの場合関連モノマー種のすべてがポリ（アリルカーボネート）官能性モノマー組成物の５〜１８重量％を構成する。他の例においては、関連モノマー種のすべてがポリ（アリルカーボネート）官能性モノマー組成物の２５〜７５重量％を構成する。
【手続補正１４】
【補正対象書類名】明細書
【補正対象項目名】００５９
【補正方法】変更
【補正の内容】
【００５９】
少なくとも一つのポリ（アリルカーボネート）官能性モノマーを含有するモノマーは該モノマーと高温開始剤とを最初に含む組成物を８０〜１５０℃の温度に加熱することにより部分的に重合する。多くの場合、温度は高温開始剤の１０時間半減温度より５℃低い温度〜１０時間半減温度より３０℃高い温度の温度範囲である。好ましくは温度は開始剤の１０時間半減温度〜それよりも１０℃高い温度の範囲である。組成物は必要に応じて溶解酸素の実質上すべてを除去するために非反応性ガスを導入してもよい。組成物はしばしば加熱時間の少なくとも最初の１５分の間非反応性ガスを導入してもよい。好ましくは、組成物は加熱時間のすべての時間非反応性ガスを導入する。非反応性ガスの流量は通常少なくとも０.０１反応器容量／１分である。通常、流量は１分間に０.０１〜５反応器容量の範囲内である。しばしば１分間に０.０３〜２反応器容量である。好ましくは１分間に０.０５〜１反応器容量である。組成物中に導入されるのに用いてもよい非反応性ガスの例としては、ヘリウム、アルゴン、窒素または前記２種または３種の混合物であってもよい。より多くの場合、組成物は市販の純粋窒素を導入する。組成物は上記温度に保持している間、静止するか攪拌してもよい。窒素ガスまたは他の非反応性ガスの導入時の泡によって提供される組成物の攪拌がしばしば十分であるが、好ましくは別の攪拌器、例えばパドル、スターラー、ミキサー、ポンプまたは他の同様の機器を用いてもよい。組成物が加熱され重合が進むにつれて、その２５℃粘度が上昇する。組成物を加熱して２５℃粘度２５〜１００００cps（２５〜１０，０００ｍＰａ・ｓ）およびエチレン系二重結合利用量少なくとも３％を有する反応混合物を形成する。反応混合物を次いで開始剤の１０時間半減温度よりも少なくとも２０℃低い温度にまで９０分間にわたって冷却する。
【手続補正１５】
【補正対象書類名】明細書
【補正対象項目名】００６０
【補正方法】変更
【補正の内容】
【００６０】
しばしば反応混合物は開始剤の１０時間半減温度よりも少なくとも２０℃低い温度に冷却する際に２５℃粘度が４５〜３０００cps（４５〜３０００ｍＰａ・ｓ）を有する。さらに、反応混合物はそのような冷却が開始した場合に２５℃粘度が６０〜１０００cps（６０〜１０００ｍＰａ・ｓ）を有する。多くの場合、冷却開始時に２５℃粘度７５〜４００cps（７５〜４００ｍＰａ・ｓ）を有する。より多くの場合、冷却開始時に２５℃粘度８０〜１２０cps（８０〜１２０ｍＰａ・ｓ）を有する。他の場合には、冷却開始時に２５℃粘度２００〜３５０cps（２００〜３５０ｍＰａ・ｓ）を有する。
【手続補正１６】
【補正対象書類名】明細書
【補正対象項目名】００６４
【補正方法】変更
【補正の内容】
【００６４】
開始剤の10時間半減期温度より少なくとも20℃低い温度までの冷却時間は、しはしば１時間未満である。開始剤の10時間半減期温度より少なくとも20℃低い温度までの冷却時間は、30分以下が好ましい。混合物を、その後、都合のよい速度で周囲温度まで冷却する。冷却中に、反応混合物の粘度は、少し高くなり、その程度は、開始剤およびエチレン性不飽和化合物の反応性、初期および最終温度、および冷却速度に依存する。
【手続補正１７】
【補正対象書類名】明細書
【補正対象項目名】００７０
【補正方法】変更
【補正の内容】
【００７０】
一態様において、重合は、フリーラジカル開始剤を含有する重合配合物を高温に加熱することにより達成される。通常、加熱は、オーブンまたはウォーターバスで達成される。典型的に、重合は、28℃〜130℃の範囲の温度で行なわれる。多くの場合、後硬化（すなわち、前記配合物を実質上完全に重合するのに必要であると考えられる時間を超えて加熱すること）が使用される。後硬化はしばしば、硬化サイクルの最高温度かまたはそれを超える温度であるが、熱分解が望ましくない黄変を与える温度よりも低い温度において、好ましくは実質上一定のまたは最大のバーコル硬度を達成するのに十分な時間で行なわれる。大抵の場合、後硬化は、100℃〜130℃の範囲の温度で達成される。
【手続補正１８】
【補正対象書類名】明細書
【補正対象項目名】００７２
【補正方法】変更
【補正の内容】
【００７２】
好ましい開始剤は、ペルオキシ開始剤である。多数の適したペルオキシ開始剤が米国特許第4959429号に開示されている。ジイソプロピルペルオキシジカーボネート［CAS  105-64-6］、過酸化ベンゾイル［CAS  94-36-0］、tert-ブチルペルオキシイソプロピルカーボネート［CAS  2372-21-6］およびtert-アミルペルオキシイソプロピルカーボネート［CAS  2372-22-7］が好ましい開始剤である。
【手続補正１９】
【補正対象書類名】明細書
【補正対象項目名】００７３
【補正方法】変更
【補正の内容】
【００７３】
使用する場合、本発明の重合性の液体で実質上ゲルを含まない組成物中に含まれる開始剤の量は、広範に変化してよい。通常、重合性の液体で実質上ゲルを含まない組成物中に含まれる開始剤と全てのエチレン性不飽和材料との重量比は、0.3：100〜７：100の範囲である。多くの場合、重量比は、0.5：100〜５：100の範囲である。開始剤は、他の成分と混合することによって、重合性の液体で実質上ゲルを含まない組成物に組み込まれてよい。
【手続補正２０】
【補正対象書類名】明細書
【補正対象項目名】００７８
【補正方法】変更
【補正の内容】
【００７８】
本発明を、限定するよりもむしろ例証と考えられる以下の実施例と関連してさらに記載する。以下の実施例中、特に断りのない限り、部はいずれも重量部であり、％はいずれも重量％である。様々な物理特性の値は、以下の通り決定した。
重合性の液体で実質上ゲルを含まない組成物の密度は、ＡＳＴＭ法Ｄ  4052-96に従って決定した。
重合性の液体で実質上ゲルを含まない組成物の屈折率は、ＡＳＴＭ法Ｄ  1218-92に従って決定した。
重合性の液体で実質上ゲルを含まない組成物の黄変率は、ＡＳＴＭ法Ｅ  450-82（1987年再承認）に従って決定した。
固体重合物の密度は、ＡＳＴＭ試験法Ｄ  792-91に従って決定した。
固体重合物の視感透過率は、厚さ3.2ｍｍの試料についてＡＳＴＭ試験法Ｄ  1003-95に従い、ハンターラボ(HunterLab)(登録商標)カラークェスト(Colorquest、登録商標)ＩＩ球体比色計システム（ハンター・アソシエイト・ラボラトリー・インコーポレイテッド、米国バージニア州リストン）を用いて決定した。視感透過率がほぼ100％である場合、同じ材料であるが厚さの異なる２つの試料についての視感透過率の差は、ほぼゼロである。従って、厚さが２ｍｍ程度の薄い試料または４ｍｍ程度の厚い試料から確かめられる90％以上の視感透過率の値は、標準厚さでの合理的に十分な視感透過率に近い。
【手続補正２１】
【補正対象書類名】明細書
【補正対象項目名】００７９
【補正方法】変更
【補正の内容】
【００７９】
固体重合物の黄変率は、ハンターラボ (登録商標)カラークェスト(登録商標)ＩＩ球体比色計システム（ハンター・アソシエイト・ラボラトリー・インコーポレイテッド、米国バージニア州リストン）を用い、厚さ3.2ｍｍの試験片についてＡＳＴＭ試験法Ｄ  1925-70（1988年再承認）に従って決定した。黄変率は、視感透過率よりも試料の厚さによってより大きく変化すると考えられ、それにも関わらず、厚さが２ｍｍ程度の薄い試料または４ｍｍ程度の厚い試料から確かめられる黄変率は、標準厚さでの黄変率の有用な一般示度を提供する。
固体重合物の熱歪み温度は、0.25ｍｍ（10ミル）のたわみについて、ＡＳＴＭ法Ｄ  648-95に従って決定した。
固体重合物のバーコル硬度は、ＡＳＴＭ試験法Ｄ  2583-95に従い、バーコル・インプレッサーを用いて、インプレッサー・ポイントが試験片を貫通してから15秒後の目盛りを読んで、決定した。
【手続補正２２】
【補正対象書類名】明細書
【補正対象項目名】００８１
【補正方法】変更
【補正の内容】
【００８１】
実施例
ジエチレングリコールビスクロロホルメート（ＤＦＣＦ）[CAS  106-75-2]、アリルアルコール（ＡＡ）［CAS  107-18-6］およびジエチレングリコール（ＤＥＧ）［CAS  111-46-6］を、以下のモル比：1.00ＤＥＣＦ／1.96ＡＡ／0.21ＤＥＧで合わせて混合した。この混合物に、ＮａＯＨ（50重量％水溶液の形態で）2.44モルをゆっくりと加えると同時に、反応温度を外部冷却により５℃に維持した。実質上全てのクロロホルメート基が反応した後、水相を除去し、得られたジエチレングリコール（アリルカーボネート）化合物の混合物を水で２回洗浄した。その後、それを、約1.3Ｐａの絶対圧において、約150℃の温度で真空除去した。式（１０）および式（１１）に基づく、混合物の高性能液体クロマトグラフィー分析の結果を、表２に示す。
【手続補正２３】
【補正対象書類名】明細書
【補正対象項目名】００８２
【補正方法】変更
【補正の内容】
【００８２】
【表２】
2001527139.tif 000003
1未確認構造の化合物に関する小さな面積の数個の他のピークも含まれていた。
【手続補正２４】
【補正対象書類名】明細書
【補正対象項目名】００８３
【補正方法】変更
【補正の内容】
【００８３】
攪拌機、熱電対、および加熱および冷却のためにジャケットに連結した蒸気源と水道水源をそれぞれ装備した114Ｌのガラス製裏付きジャケット反応器に、表２の特徴を有する上記ジエチレングリコール（アリルカーボネート）化合物の混合物81.95ｋｇ、4-メトキシフェノールを約180ｐｐｍ含有する2,4,6-トリス（アリロキシ）-1,3,5-トリアジン4.90ｋｇ、および00-tert-ブチルＯ-(2-エチルヘキシル)モノペルオキシカーボネート17.3ｇを入れた。入れた材料を混合して、反応混合物を形成した。反応混合物の粘度は、25℃で30〜31ｃｐｓであり、密度は、25℃で1.1628ｇ／ｃｍ2であった。反応混合物を攪拌して110℃に加熱し、0.05反応器体積／分の流速で窒素を散布しながら、110℃に維持した。試料を、反応混合物粘度をモニターするために、30分毎に採取した。110℃で3.5時間後、反応混合物の25℃粘度は90ｃｐｓに到達した。その後、試料の採取頻度を、10〜15分に１回に増やした。110℃で４時間後、反応混合物の25℃粘度は105ｃｐｓであった。次いで、ジャケット入口に供給している蒸気−水混合物中の冷却水の量を徐々に増やすことにより、反応混合物を30分以内に80℃まで冷却した。反応混合物をその後、１時間かけて50℃まで冷却した。110℃からの冷却中に、更に12ｃｐｓの粘度上昇があり、生成物における25℃で測定された粘度は117ｃｐｓとなった。生成物の密度は、25℃で1.1780ｇ／ｃｍ2であった。ヨード滴定で行われた測定によれば、二重結合の９％が反応中に消費された。生成物は、重合性の液体で実質上ゲルを含まない組成物であった。
【手続補正２５】
【補正対象書類名】明細書
【補正対象項目名】００８８
【補正方法】変更
【補正の内容】
【００８８】
本発明は、添付の特許請求の範囲において、権利として請求する。